ИЗНОСОСТОЙКАЯ ДЕКОРАТИВНАЯ ПЛЕНКА, В ЧАСТНОСТИ ЗАЩИТНЫЙ СЛОЙ С ОСОБЫМ ОПТИЧЕСКИМ ЭФФЕКТОМ

1. Износостойкая декоративная пленка (1), в частности покрытие оверлей для изготовления полов из ламината или покрытия для мебели, с бумажным слоем (3), снабженным с одной стороны выполненным печатью слоем (2), с пропиткой (3а), состоящей из первой смеси пластмасс, и со слоем (4), полученным из второй смеси пластмасс и содержащим включения частиц материала, снижающего истирание, отличающаяся тем, что слой (4), образованный из второй смеси пластмасс и содержащий включения частиц материала, снижающего истирание, нанесен со стороны бумажного слоя (3), противоположной выполненному печатью слою (2).
2
2. Декоративная пленка по п.1, отличающаяся тем, что бумажный слой (3) имеет удельную массу бумаги-основы в пределах 15-35 г/м.
3. Декоративная пленка по п.1, отличающаяся тем, что первая смесь пластмасс и/или вторая смесь пластмасс состоят из аминосмолы, в частности из нанесенной в жидком виде, а затем отвержденной меламиноформальдегидной смолы.
4. Декоративная пленка по п.1, отличающаяся тем, что материал частиц, снижающих истирание, представляет собой корунд или карбид кремния, в частности с распределением размеров зерен в пределах F120-F280, в соответствии с FEPA-стандартом.
5. Декоративная пленка по одному из пп.1-4, отличающаяся тем, что доля частиц материала, снижающего истирание, в расчете на 100 весовых частей второй смеси синтетических пластмасс находится в пределах 5-80, предпочтительно, 20-40 вес.ч.
2
6. Декоративная пленка по п.1, отличающаяся тем, что удельная масса слоя (4), содержащего частицы материала, снижающего истирание, находится в пределах от 5 до 80 г/м.
7. Декоративная пленка по п.1, отличающаяся тем, что остаточная влажность после отверждения и сушки составляет 3-9 вес.%.
2
8. Декоративная пленка по п.1, отличающаяся тем, что удельная масса составляет 60-250 г/м.
9. Декоративная пленка по п.1, отличающаяся тем, что толщина (d) выполненного печатью слоя (2) находится в пределах 4-40 мкм.
10. Декоративная пленка по п.1, отличающаяся тем, что величина истирания определяется, по меньшей мере, как класс АС3 в соответствии с DIN EN 13329.
11. Способ изготовления декоративной пленки (1), в частности покрытия оверлей для получения полов из ламината, причем бумажный слой (3) с одной стороны снабжают выполняемым печатью слоем (2), затем снабжают пропиткой (3а) из первой смеси пластмасс, а после этого слоем (4), получаемым из второй смеси пластмасс и содержащим включения частиц материала, снижающего истирание, отличающийся тем, что слой (4), полученный из второй смеси пластмасс и содержащий включения частиц материала, снижающего истирание, наносят со стороны бумажного слоя (3), противоположной выполненному печатью слою (2).
12. Способ по п.11, отличающийся тем, что слой (2) выполняют с помощью прямой или косвенной глубокой печати, причем, предпочтительно, используют электромеханически гравированную печатную форму (10).
13. Способ по п.12, отличающийся тем, что глубокую печать осуществляют полуавтотипным или автотипным способом.
14. Способ по одному из пп.11-13, отличающийся тем, что печатание осуществляют как многократное печатание, предпочтительно, способом «сырая по сырой» без промежуточной сушки.
15. Способ по п.11, отличающийся тем, что для печати используют полимерную двухкомпонентную краску, содержащую отвердитель со сшивающим действием.
16. Способ по п.11 или 15, отличающийся тем, что для печати используют краску, содержащую пигменты с размером частиц в пределах 5-125 мкм.
2
17. Способ по п.13, отличающийся тем, что количество ячеек (11) печатной формы (10), используемой при глубокой печати, составляет 1000-6400, предпочтительно, 1500-3600/см.
18. Способ по п.16, отличающийся тем, что при использовании краски с размером частиц пигмента в пределах 10-125 мкм растр печатной формы (10), применяемой при глубокой печати, выбирают в пределах 40-60/см.
19. Способ по п.17, отличающийся тем, что глубина ячеек (11) печатной формы (10), используемой при глубокой печати, определяется углом при вершине резца, применяемого для гравировки печатной формы (10), который составляет 120°.
20. Способ по п.19, отличающийся тем, что форма ячеек (11) цилиндрической печатной формы (10), используемой при глубокой печати, описывается ромбом, у которого, предпочтительно, диагональ (DL), проходящая в продольном направлении цилиндра, больше диагонали (DQ), проходящей в направлении окружности цилиндра.
21. Способ по одному из пп.17, 19 или 20, отличающийся тем, что максимальная глубина клише, применяемого при косвенной глубокой печати, составляет 20-35 мкм.
22. Ламинат, включающий основу (5), на верхней стороне которой располагается пропитанная, а при необходимости запечатанная декоративная бумага (7), и декоративную пленку (1) по одному из пп.1-10, ламинированную на верхнюю сторону декоративной бумаги (7) своим слоем (4), содержащим включения частиц материала, снижающего истирание, или декоративную пленку (1), изготовленную способом согласно пп.11-21.
23. Ламинат по п.22, отличающийся тем, что на основу (5) со стороны, противоположной декоративной пленке (1), ламинирована стабилизирующая бумага (6).
24. Применение декоративной пленки (1) по одному из пп.1-10 или декоративной пленки (1), изготовленной способом согласно пп.11-21, или ламината согласно п.22 или 23 для изготовления из него полов или покрытия для мебели.